(57)【特許請求の範囲】
【請求項１】
接着剤と、平均粒子径が０．１〜２０μｍのステアリン酸粒子と澱粉粒子とを含有する接着剤組成物により、通常は接着性がなく、接着剤層同士を対向させた状態で加圧処理することにより接着でき、かつ、接着後の接着剤層同士が剥離可能である再剥離性接着剤層を基材シートの少なくとも一面に形成することからなる電子写真印刷用感圧接着シートの製造方法。  
【請求項２】
前記再剥離性接着層を形成した基材シート面の少なくとも他方の面に、通常は接着性がなく、接着剤層同士を対向させた状態で加圧処理することにより接着でき、かつ、再剥離性のない永久接着用の接着剤層を形成することよりなる請求項１記載の電子写真印刷用感圧接着シートの製造方法。
【請求項３】
前記ステアリン酸粒子の再剥離性接着剤層用の接着剤組成物中における配合量が０．１〜５質量％である請求項１又は２に記載の電子写真印刷用感圧接着シートの製造方法。
【請求項４】
前記澱粉粒子は、小麦澱粉、馬鈴薯澱粉及びタピオカ澱粉から選ばれる平均粒子径５〜３０μｍの粒子であり、その再剥離性接着剤層用の接着剤組成物における配合量が１０質量％〜６０質量％である請求項１〜３のいずれか１項に記載の電子写真印刷用感圧接着シートの製造方法。
【請求項５】
前記接着剤組成物に、バインダーとして、ポリビニルアルコール、変性ポリビニルアルコール、ヒドロキシエチルセルロース、カルボキシメチルセルロース、セルロース誘導体、澱粉誘導体等、水性エマルジョン型高分子ラテックス、ＳＢＲラテックス、ＮＢＲラテックス、ＭＢＲラテックス、ポリ酢酸ビニル、アクリル樹脂、スチレン−アクリル共重合体、エチレン−酢酸ビニル重合体、ポリビニルブチラール及びポリウレタンから選ばれる少なくとも１種を配合してなる請求項１〜４のいずれか１項に記載の電子写真印刷用感圧接着シートの製造方法。
【請求項６】
前記接着剤組成物に、接着力コントロール剤として無機顔料又は有機顔料の粒子を配合してなる請求項１〜５のいずれか１項に記載の電子写真印刷用感圧接着シートの製造方法。
【請求項７】
前記基材シートが、上質紙、中質紙、アート紙、コート紙、合成紙、合成樹脂フィルム、金属箔及び不織布から選ばれる１種である請求項１〜６のいずれか１項に記載の電子写真印刷用感圧接着シートの製造方法。
【請求項８】
前記請求項１〜７のいずれか１項に記載の製造方法により作製されている、通常は接着性がなく、接着剤層同士を対向させた状態で加圧処理することにより接着でき、かつ、接着後の接着剤層同士が剥離可能である再剥離性接着剤層を有する電子写真印刷用感圧接着シート。
【発明の詳細な説明】
【技術分野】
【０００１】
本発明は、親展性をもつハガキやカード等の各種システムに用いられる電子写真印刷用感圧接着シートの製造方法と該製造方法により製造されている、優れた印刷・印字適性を備え、トナー汚れを発生することのない再剥離性接着面を有する電子写真印刷用感圧接着シートに関するものである。
【背景技術】
【０００２】
近年、郵便法の改正に伴い必要情報を記録したシートを二つ折り、又は三つ折りに折り畳み、親展性を持つハガキシステムが実用化され普及している。このような親展性を持つハガキは、基材シートの一方の面に通常は接着性がなく、接着剤層同士を対向させた状態で加圧することにより接着性を示し、かつ接着後は再剥離することが可能な接着剤層を有する親展ハガキ用紙（感圧接着シート）が使用される。
【０００３】
通常、親展ハガキの製造工程は、第１に、基材シートに接着剤層を形成し、所定の大きさに断裁加工する親展ハガキ原紙製造工程、第２に、親展ハガキ原紙の接着剤層面にハガキとしての定型事項や不変情報を印刷する印刷工程、第３に、個人情報や宛先等などの秘密可変情報を印字する印字工程、第４に、Ｖ折り（二つ折り）又はＺ折り（三つ折り）にして秘密可変情報が外部から見えないように加圧積層する圧着工程に分類され、それらの工程を経て親展ハガキとなる。親展ハガキは、一般のハガキと同じ郵便料金で使用できる。
【０００４】
上記の一連の親展ハガキの製造工程における第２の印刷工程は、通常、フォーム印刷機で印刷される工程である。フォーム印刷機で印刷する方法としては、親展ハガキ用紙がインキを転写したブランケット胴と圧胴（金属ロール）の間を通過することにより、インキが親展ハガキ用紙の一方の面に転写され、その後、熱又は紫外線によりインキ硬化・定着工程を経てロール状に巻き取る、もしくはＺ折り状に折りたたむ方法が知られている。
この際、Ｚ折り状に折りたたんだときのミシン目でブロッキングが生じ、印字工程時あるいは圧着工程時に給紙不能等のトラブルを生じるという問題があった。
【０００５】
このブロッキング防止のために、接着剤層中に平均粒子径が２０μｍを超える顔料を添加する方法が提案されている（特許文献１）。
しかし、この方法では、耐ブロッキング効果は認められるが、フォーム印刷機で両面印刷をする際に用いるターンバー（原紙の表裏を反転させる紙反転装置）に親展ハガキ原紙が擦れることによって、前記大粒径の顔料を含む接着剤層や紙粉等の汚れがターンバーに付着し（以下、「ターンバー汚れ」という）、さらに、その汚れが親展ハガキ原紙にも付着して印刷適性を悪化させ、後工程の印刷、印字工程における印刷・印字不良等の原因となることがある。
【０００６】
また、耐ブロッキング性と印刷適性の双方を改善するために、接着剤層中に平均粒子径１０μｍ以下の熱可塑性樹脂を添加する方法が提案されている（特許文献２）。この方法は、耐ブロッキング性及び印刷適性には効果が認められるが、熱可塑性樹脂のうち、カルナバワックス等の動植物性ワックス、パラフィンワックス等の石油系ワックス、ポリエチレンワックス等の合成ワックスを用いた場合には、親展ハガキ原紙製造工程において、接着剤層の塗工・乾燥後や断裁加工時に塗工面が金属ロールと接触した際に、前記ワックスが長時間の塗工・断裁作業の間に付着・蓄積する問題が生じていた。
【０００７】
また、印刷工程においても同様に、親展ハガキ用紙がブランケット胴と圧胴の間を通過する際に、圧胴に前記ワックスが付着・蓄積する問題が生じていた。さらに、圧着工程においても、圧着する際のドライシーラーの圧胴（金属ロール）にワックスが付着・蓄積することがあった。いずれの場合も、汚れがひどくなると定期的に汚れを落とす必要がるため作業性に問題があり、印刷・印字ムラ等の不具合が生じやすいものであった。
【０００８】
また、前記特許文献１の実施例等に記載されている方法では、塗工層中にシリカを多く含むためインクジェット方式の印字に際しては効果が得られるが、反面、塗工層の表面強度が劣るため、レーザープリンターに代表される電子写真印刷方式で印字した場合にはトナー定着ロールに塗工層が付着する、トナー定着汚れが発生する欠点があった。
【特許文献１】特開平８−９２５３４号公報
【特許文献２】特開２００５−１３９３９７号公報
【発明の開示】
【発明が解決しようとする課題】
【０００９】
本発明の目的は、ターンバーに対し優れた離型効果を有し、かつ、親展ハガキ原紙製造工程における金属ロール、印刷工程におけるフォーム印刷機の圧胴、圧着工程におけるドライシーラーの圧胴等に汚れ付着が発生しない電子写真印刷用感圧接着シートの製造方法と、該製造方法によって得られる印刷・印字ムラやトナー定着汚れが発生することがない電子写真印刷用感圧接着シートを提供することにある。
【課題を解決するための手段】
【００１０】
本発明者等は、電子写真印刷用感圧接着シートの製造工程において、再剥離性接着層を有する再剥離性接着面用の接着剤組成物中に脂肪酸粒子と澱粉粒子を配合することにより、前記課題を克服できることを見出した。本発明は以下の各発明を包含する。
【００１１】
（１）接着剤と、脂肪酸粒子、特にステアリン酸粒子と澱粉粒子とを含有する接着剤組成物により、通常は接着性がなく、接着剤層同士を対向させた状態で加圧処理することにより接着でき、かつ、接着後の接着剤層同士が剥離可能である再剥離性接着剤層を基材シートの少なくとも一面に形成することからなる電子写真印刷用感圧接着シートの製造方法。
【００１２】
（２）前記再剥離性接着層を形成した基材シート面の少なくとも他方の面に、通常は接着性がなく、接着剤層同士を対向させた状態で加圧処理することにより接着でき、かつ、再剥離性のない永久接着用の接着剤層を形成することよりなる（１）記載の電子写真印刷用感圧接着シートの製造方法。
【００１３】
（３）前記脂肪酸粒子は、炭素数８以上の飽和脂肪酸、炭素数８以上の不飽和脂肪酸、炭素数８以上のオキシ脂肪酸の粒子、特にステアリン酸粒子である（１）又は（２）に記載の電子写真印刷用感圧接着シートの製造方法。
【００１４】
（４）前記脂肪酸粒子の平均粒子径が０．１〜２０μｍ、好ましくは２〜１８μｍ、さらに好ましくは１０μｍより大きく１５μｍ以下であり、その接着剤組成物中における配合量が０．１〜５質量％、好ましくは０．２〜３質量％、さらに好ましくは０．３質量％以上１質量％未満であることを特徴とする（１）〜（３）のいずれか１項に記載の電子写真印刷用感圧接着シートの製造方法。
【００１５】
（５）前記澱粉粒子は、小麦澱粉、馬鈴薯澱粉及びタピオカ澱粉等から選ばれる平均粒子径５〜３０μｍ、好ましくは１０〜２０μｍの粒子であり、その再剥離性接着剤層用の接着剤組成物における配合量が１０質量％〜６０質量％、好ましくは２０質量％〜５０質量％、さらに好ましくは３０質量％以上４０質量％未満であることを特徴とする（１）〜（４）のいずれか１項に記載の電子写真印刷用感圧接着シートの製造方法。
【００１６】
（６）前記再剥離性接着剤層用の接着剤組成物に、バインダーとして、ポリビニルアルコール（ＰＶＡ）、変性ＰＶＡ、ヒドロキシエチルセルロース、ＣＭＣ、セルロース誘導体、澱粉誘導体等、水性エマルジョン型高分子ラテックス、ＳＢＲラテックス、ＮＢＲラテックス、ＭＢＲラテックス、ポリ酢酸ビニル、アクリル樹脂、スチレン−アクリル共重合体、エチレン−酢酸ビニル重合体、ポリビニルブチラール、ポリウレタン等から選ばれる少なくとも１種を配合してなる（１）〜（５）のいずれか１項に記載の電子写真印刷用感圧接着シートの製造方法。
【００１７】
（７）前記再剥離性接着剤層用の接着剤組成物に、接着力コントロール剤として無機顔料又は有機顔料の粒子を配合してなる（１）〜（６）のいずれか１項に記載の電子写真印刷用感圧接着シートの製造方法。
【００１８】
（８）前記基材シートが、上質紙、中質紙、アート紙、コート紙等の紙類、合成紙、合成樹脂フィルム、金属箔及び不織布から選ばれる１種である（１）〜（７）のいずれか１項に記載の電子写真印刷用感圧接着シートの製造方法。
【００１９】
（９）前記（１）〜（８）のいずれか１項に記載の製造方法により作製されている、通常は接着性がなく、接着剤層同士を対向させた状態で加圧処理することにより接着でき、かつ、接着後の接着剤層同士が剥離可能である再剥離性接着剤層を有する電子写真印刷用感圧接着シート。
【発明の効果】
【００２０】
本発明の電子写真印刷用感圧接着シートの製造方法は、再剥離性接着剤層中に脂肪酸の粒子を配合することにより、親展ハガキ原紙製造工程時の金属ロール、印刷工程時のフォーム印刷機の圧胴、圧着工程時のドライシーラーの圧胴、に汚れ付着がない優れた方法である。
また、上記方法によって製造される電子写真印刷用感圧接着シートは優れた印刷・印字適性を有し、トナー定着汚れが発生することがない電子写真印刷用感圧接着シートである。
【発明を実施するための最良の形態】
【００２１】
本発明の電子写真印刷用感圧接着シートは、基材シートの少なくとも一方の面に、通常は接着性がなく、接着剤層同士を対向させた状態で加圧処理することにより接着でき、かつ、接着後の接着剤層同士が剥離可能である再剥離性接着剤層を有する再剥離性接着面が形成されている。
【００２２】
基材シートの少なくとも一方の面に再剥離性接着剤層を有する再剥離性接着面が形成されている例としては、基材の一方の面にのみ再剥離性接着剤層が形成されているもの、両面に再剥離性接着剤層が形成されているもの、一方の面に再剥離性接着剤層が形成され、他方の面には再剥離性のない接着剤層（以下、「永久接着剤層」ともいう）が形成されているもの等が包含される。再剥離性接着剤層及び永久接着剤層は共に、通常の状態では接着性を示さず、ドライシーラー等で加圧することにより接着される。このような電子写真印刷用感圧接着シートの再剥離性接着層及び永久接着層は、それらの接着剤層を形成する接着剤組成物に接着剤と接着力コントロール剤及びバインダー等を併用して各接着剤層の接着力を調節することによって形成することができる。
【００２３】
本発明の電子写真印刷用感圧接着シートにおける再剥離性接着剤層を形成する接着剤組成物に配合する脂肪酸粒子としては、炭素数８以上の飽和又は不飽和脂肪酸（カプリル酸、カプリン酸、ラウリン酸、ミリスチン酸、パルミチン酸、ステアリン酸、アラキン酸、ベヘン酸等の飽和脂肪酸、オクテン酸、テトラデセン酸、ヘキサデセン酸、オレイン酸、リノール酸、リノレン酸等の不飽和脂肪酸など）、オキシ脂肪酸（１２−ヒドロキシステアリン酸、リシノール酸などの水酸基を有する脂肪酸）などの粒子、及びこれらの２種以上の混合物が挙げられる。これらのうち、炭素数１２〜２０の飽和又は不飽和脂肪酸、オキシ脂肪酸の粒子が好ましく、さらに好ましい粒子としては、パルミチン酸、ステアリン酸、オレイン酸、リノール酸の粒子が挙げられ、最も好ましくはステアリン酸の粒子が挙げられる。
【００２４】
また、本発明の電子写真印刷用感圧接着シートにおける再剥離性接着剤層を形成する接着剤組成物に脂肪酸金属塩の粒子を配合することができる。脂肪酸金属塩の粒子としては、前記脂肪酸とマグネシウム、カルシウム、ストロンチウム、バリウム、亜鉛、カドミウム、アルミニウムなどとの塩類、又はこれら複数の金属との混合塩類の粒子が挙げられる。これらのうち、炭素数１２〜２０の飽和又は不飽和脂肪酸、もしくはオキシ脂肪酸と、マグネシウム、カルシウム、亜鉛、バリウム等との塩の粒子又はこれらの塩の粒子の混合物が挙げられ、さらに好ましくは、パルミチン酸、ステアリン酸、オレイン酸、リノール酸とカルシウム、亜鉛等との塩の粒子又はこれらの塩の粒子の混合物が挙げられる。前記脂肪酸塩の粒子は、単独で用いても良いが、それらを任意に混合して用いることもできる。
【００２５】
本発明で使用される脂肪酸の粒子の平均粒子径は、通常０．１〜２０μｍ、好ましくは２〜１８μｍ、さらに好ましくは１０μｍより大きく１５μｍ以下である。平均粒子径が２０μｍを超えると粒子が脱落しやすくなりターンバー汚れが発生し、印刷機やプリンターの通紙に問題が生じる。０．１μｍ未満の平均粒子径のものとするとターンバー汚れ改善効果が十分でない。なお、本発明において平均粒子径とは、ＪＩＳ  Ｚ８８２５−１に基づきレーザー回折式粒度分布測定装置  ＳＡＬＤ−２０００Ｊ〔（株）島津製作所社製〕を使って測定した５０％体積平均粒子径をいう。
【００２６】
再剥離性接着剤層への脂肪酸粒子の配合量は、通常０．１〜５質量％であり、好ましくは０．２〜３質量％、さらに好ましくは０．３質量％以上１質量％未満である。０．１質量％未満ではターンバー汚れ改善効果が十分でなく、５質量％より多く配合しても本発明の効果は変わらない。
【００２７】
再剥離性接着剤層には、前記脂肪酸粒子に加えて、澱粉粒子が配合される。澱粉粒子としては、小麦澱粉、馬鈴薯澱粉、タピオカ澱粉等が挙げられる。澱粉粒子はブロッキング防止及びカラーレーザープリンター使用時のトナー定着汚れ防止の目的でスペーサー的に使用され、通常、平均粒子径５〜３０μｍ、好ましくは１０〜２０μｍのものが使用可能である。
【００２８】
再剥離性を有する接着剤層への澱粉粒子の配合量は、通常１０質量％〜６０質量％であり、好ましくは２０質量％〜５０質量％、さらに好ましくは３０質量％以上４０質量％未満である。１０質量％未満ではターンバー汚れ改善効果が十分でなく、６０質量％より多く配合しても本発明の効果は変わらない。
【００２９】
再剥離性接着剤層には、無機及び有機顔料が使用できる。例えば、酸化亜鉛、酸化チタン、ゼオライト、タルク、クレー、炭酸カルシウム、珪酸カルシウム、珪酸マグネシウム、水酸化アルミニウム、シリカ、アルミナ、コロイダルシリカ、プラスチックピグメント、ポリエチレン樹脂、ポリプロピレン樹脂、フッ素系樹脂等が用いられる。特に、シリカはインク受容性に優れ、印刷適性を改善するので好ましい。再剥離性を有する接着剤層への無機及び有機顔料の配合量は、通常３質量％〜４０質量％であり、好ましくは５質量％〜３０質量％、さらに好ましくは１０質量％以上２０質量％未満である。
【００３０】
本発明の再剥離性接着剤層に使用される接着剤としては、例えば、エチレン−酢酸ビニル系樹脂、（メタ）アクリル酸エステル共重合体樹脂、塩化ビニル系樹脂、塩化ビニリデン系樹脂、合成ゴム系樹脂、天然ゴム系樹脂、アクリル変性天然ゴム系樹脂等が挙げられ、それらを単独もしくは混合して用いることが可能である。
特に、天然ゴム系樹脂を用いる場合、不飽和二重結合が存在していると、耐熱性が劣るため、水添等の方法により、二重結合を飽和したものを使用することが、耐熱性や加熱臭気の点でより好ましい。
再剥離性を有する接着剤層における接着剤の配合量は、通常２０質量％〜６０質量％であり、好ましくは２５質量％〜５０質量％、さらに好ましくは３０質量％以上４０質量％未満である。
【００３１】
再剥離性接着剤層には、上記接着剤や接着力コントロール剤を基材シート上へ密着させるためにバインダーを配合することが好ましい。バインダーとしては、ポリビニルアルコール（ＰＶＡ）、変性ＰＶＡ、ヒドロキシエチルセルロース、ＣＭＣ、セルロース誘導体、澱粉誘導体等、水性エマルジョン型高分子ラテックス、ＳＢＲラテックス、ＮＢＲラテックス、ＭＢＲラテックス、ポリ酢酸ビニル、アクリル樹脂、スチレン−アクリル共重合体、エチレン−酢酸ビニル重合体、ポリビニルブチラール、ポリウレタン等が例示でき、これらのバインダーを組み合わせて用いることもできる。  再剥離性を有する接着剤層におけるバインダーの配合量は、通常３質量％〜２０質量％であり、好ましくは５質量％〜１５質量％、さらに好ましくは７質量％以上１２質量％未満である。
【００３２】
また、再剥離性接着剤層には、添加剤として顔料用分散剤、増粘剤、流動性改良剤、消泡剤、抑泡剤、離型剤、発泡剤、浸透剤、着色染料、紫外線吸収剤、帯電防止剤、界面活性剤、酸化防止剤、防腐剤、耐水化剤などが適量配合できる。
【００３３】
基材シートとしては、上質紙、中質紙、アート紙、コート紙等の紙類、合成紙、合成樹脂フィルム、金属箔、不織布等を用いることができ、これらは積層されたり、表面処理されたりしたものを用いてもよい。
【００３４】
基材シートの表面に接着剤層を塗工する方法としては、特に限定するものではないが、各種ブレードコーター、ロールコーター、エアーナイフコーター、バーコーター、グラビアコーター、カーテンコーターなどが用いられるが、本発明ではエアーナイフコーター、バーコーター、グラビアコーターなどが好ましい。塗工量としては２〜３０ｇ／ｍ２の範囲であるが、好ましくは３〜１５ｇ／ｍ２の範囲である。
【実施例】
【００３５】
以下に、本発明の実施例を挙げて説明するが、本発明はこれらの例に限定されるものではない。実施例において示す「部」及び「％」は特に明示のない限り質量部及び質量％である。
【００３６】
実施例１
〔脂肪酸分散液の製造〕
ステアリン酸粉末３５０ｇ、ポリオキシエチレンオクチルフェニルエーテル５０ｇ及び水６００ｇを混合して固形分濃度４０％のステアリン酸分散液を得た。この分散液を直径５ｍｍのガラスビーズを用いたディスク型ビーズミルにてディスク周速１０ｍ／ｓ、温度２０〜３０℃で１２時間循環して粉砕を行った。得られたステアリン酸分散液中の粒子の平均粒子径は１０．３μｍであった。この分散液を分散液Ａとする。
【００３７】
〔再剥離性接着剤層の形成〕
坪量９５ｇ／ｍ２の上質紙の両面（ワイヤー面とフエルト面）に、以下の配合処方になるように調成した再剥離用接着剤組成物をエアーナイフコーターにて固形あたり７ｇ／ｍ２になるように塗工、乾燥し、電子写真印刷用感圧接着シートを得た。
【００３８】
〔再剥離性接着剤用接着剤組成物配合〕
分散液Ａ：０．８部
接着剤Ａ：３５部〔天然ゴムにメタクリル酸メチルを２５％グラフト重合して得られた接着剤（日本ＮＳＣ製、商品名：３５-０１８Ａ）〕
バインダー：１０部〔ＳＢＲ（日本エイアンドエル製、商品名：ＳＲ-１００）〕
澱粉：３６．２部〔小麦澱粉（籠島澱粉製、商品名：濱の雪、平均粒子径１１μｍ）〕
シリカ：１８部〔合成シリカ（トクヤマ製、商品名：ファインシールＸ−４５）〕
【００３９】
実施例２
〔脂肪酸分散液の製造〕
ステアリン酸粉末３５０ｇ、ポリオキシエチレンオクチルフェニルエーテル５０ｇ及び水６００ｇを混合して固形分濃度４０％のステアリン酸分散液を得た。この分散液を直径２ｍｍのガラスビーズを用いたディスク型ビーズミルにてディスク周速１０ｍ／ｓ、温度２０〜３０℃で１２時間循環して粉砕を行った。得られたステアリン酸分散液の平均粒子径は６．３μｍであった。この分散液を分散液Ｂとする。
【００４０】
〔再剥離性接着剤層の形成〕
分散液Ａを分散液Ｂとした以外は実施例１と同様にして、電子写真印刷用感圧接着シートを得た。
【００４１】
参考例１
〔脂肪酸塩分散液の製造〕
ステアリン酸カルシウム粉末３５０ｇ、ポリオキシエチレンオクチルフェニルエーテル５０ｇ及び水６００ｇを混合して固形分濃度４０％のステアリン酸カルシウム分散液を得た。この分散液を直径５ｍｍのガラスビーズを用いたディスク型ビーズミルにてディスク周速１０ｍ／ｓ、温度６０〜８０℃で１２時間循環して粉砕を行った。得られたステアリン酸カルシウム分散液の平均粒子径は１０．６μｍであった。この分散液を分散液Ｃとする。  
【００４２】
〔再剥離性接着剤層の形成〕
分散液Ａを分散液Ｃとした以外は実施例１と同様にして、電子写真印刷用感圧接着シートを得た。
【００４３】
参考例２
〔脂肪酸塩分散液の製造〕
ステアリン酸カルシウム粉末３５０ｇ、ポリオキシエチレンオクチルフェニルエーテル５０ｇ及び水６００ｇを混合して固形分濃度４０％のステアリン酸カルシウム分散液を得た。この分散液を直径２ｍｍのガラスビーズを用いたディスク型ビーズミルにてディスク周速１０ｍ／ｓ、温度２０〜３０℃で１２時間循環して粉砕を行った。得られたステアリン酸カルシウム分散液の平均粒子径は６．６μｍであった。この分散液を分散液Ｄとする。
【００４４】
〔再剥離性接着剤層の形成〕
分散液Ａを分散液Ｄとした以外は実施例１と同様にして、電子写真印刷用感圧接着シートを得た。
【００４５】
比較例１
〔脂肪酸分散液の製造〕
ステアリン酸粉末３５０ｇ、ポリオキシエチレンオクチルフェニルエーテル５０ｇ及び水６００ｇを混合して固形分濃度４０％のステアリン酸分散液を得た。この分散液を直径０．１ｍｍのガラスビーズを用いたディスク型ビーズミルにてディスク周速１０ｍ／ｓ、温度６０〜８０℃で１２時間循環して粉砕を行った。得られたステアリン酸分散液の平均粒子径は０．０７μｍであった。この分散液を分散液Ｅとする。
【００４６】
〔再剥離性接着剤層の形成〕
分散液Ａを分散液Ｅとした以外は実施例１と同様にして、電子写真印刷用感圧接着シートを得た。
【００４７】
比較例２
〔脂肪酸分散液の製造〕
ステアリン酸粉末３５０ｇ、ポリオキシエチレンオクチルフェニルエーテル５０ｇ及び水６００ｇを混合して固形分濃度４０％のステアリン酸分散液を得た。この分散液を直径２０ｍｍのガラスビーズを用いたディスク型ビーズミルにてディスク周速１０ｍ／ｓ、温度２０〜３０℃で１２時間循環して粉砕を行った。得られたステアリン酸分散液の平均粒子径は２２μｍであった。この分散液を分散液Ｆとする。
【００４８】
〔再剥離性接着剤層の形成〕
分散液Ａを分散液Ｆとした以外は実施例１と同様にして、電子写真印刷用感圧接着シートを得た。
【００４９】
比較例３
〔脂肪酸塩分散液の製造〕
ステアリン酸カルシウム粉末３５０ｇ、ポリオキシエチレンオクチルフェニルエーテル５０ｇ及び水６００ｇを混合して固形分濃度４０％のステアリン酸カルシウム分散液を得た。この分散液を直径０．１ｍｍのガラスビーズを用いたディスク型ビーズミルにてディスク周速１０ｍ／ｓ、温度６０〜８０℃で１２時間循環して粉砕を行った。得られたステアリン酸カルシウム分散液の平均粒子径は０．０８μｍであった。この分散液を分散液Ｇとする。
【００５０】
比較例４
〔脂肪酸塩分散液の製造〕
ステアリン酸カルシウム粉末３５０ｇ、ポリオキシエチレンオクチルフェニルエーテル５０ｇ及び水６００ｇを混合して固形分濃度４０％のステアリン酸カルシウム分散液を得た。この分散液を直径２０ｍｍのガラスビーズを用いたディスク型ビーズミルにてディスク周速１０ｍ／ｓ、温度２０〜３０℃で１２時間循環して粉砕を行った。得られたステアリン酸カルシウム分散液の平均粒子径は２４μｍであった。この分散液を分散液Ｈとする。
【００５１】
〔再剥離性接着剤層の形成〕
分散液Ａを分散液Ｈとした以外は実施例１と同様にして、電子写真印刷用感圧接着シートを得た。
【００５２】
比較例５
分散液Ａを「ＳＮダルアクト１００１Ｗ」〔商品名、ポリエチレンワックス、固形分４０％、平均粒子径１０μｍ、サンノプコ（株）社製〕とした以外は実施例１と同様にして、電子写真印刷用感圧接着シートを得た。
【００５３】
比較例６
分散液Ａを「セロゾール６８６」〔商品名、パラフィンワックス、固形分５０％、平均粒子径０．５μｍ、中京油脂（株）社製〕とした以外は実施例１と同様にして、電子写真印刷用感圧接着シートを得た。
【００５４】
比較例７
特開２００５−１３９３９７号の実施例１に基づいて、接着剤Ａを５０部、バインダーを５部、小麦澱粉を０部、シリカ〔ミズカシルＰ−７８Ａ、水澤化学工業（株）社製、平均粒子径０．５μｍ〕を３５部、ワックスエマルジョン「セロゾール６８６」〔商品名、パラフィンワックス、固形分５０％、平均粒子径０．５μｍ、中京油脂（株）社製〕を１０部とした以外は実施例１と同様にして、電子写真印刷用感圧接着シートを得た。
【００５５】
実施例及び比較例で使用した材料を表１にまとめて示す。
【００５６】
【表１】
0004655970.tif 000002
【００５７】
「評価方法」
（１）親展ハガキ原紙製造工程時の金属ロール汚れの評価
金属ロール汚れの状況を目視評価した。
○：金属ロール汚れは全く起こさない。
△：金属ロール汚れが若干発生するが、印刷面には影響しない。
×：金属ロール汚れが発生し、印刷面にも影響する。
【００５８】
（２）ターンバー汚れの評価
電子写真印刷用感圧接着シートをフォーム印刷機（ミヤコシ製  ＭＶＦ１８Ｂ）で５，０００ｍ分印刷し、ターンバー汚れの状況を目視評価した。
○：ターンバー汚れは全く起こさない。
△：ターンバー汚れが若干発生するが、印刷面には影響しない。
×：ターンバー汚れが発生し、印刷面にも影響する。
【００５９】
（３）印刷時の圧胴汚れの評価
電子写真印刷用感圧接着シートをフォーム印刷機（ミヤコシ社製  ＭＶＦ１８Ｂ）で５，０００ｍ分印刷し、圧胴汚れの状況を目視評価した。
○：圧胴汚れは全く起こさない。
△：圧胴汚れが若干発生するが、印刷面には影響しない。
×：圧胴汚れが発生し、印刷面にも影響する。
【００６０】
（４）ドライシーラー圧着時の圧胴汚れの評価
電子写真印刷用感圧接着シートをＺ折に重ね合わせて、メモリ１８（１８０μｍに相当）に設定したドライシーラー６８６０〔トッパンフォームズ（株）社製〕で３００００枚を圧着し、圧胴汚れの状況を目視評価した。
○：圧胴汚れは全く起こさない。
△：圧胴汚れが若干発生するが、印刷・印字面には影響しない。
×：圧胴汚れが発生し、印刷・印字面にも影響する。
【００６１】
（５）レーザープリンター適性
高速レーザープリンター（昭和情報機器社製、ＳＸ７３００）を用いて、テスト文字パターンを５，０００ｍ分印字し、トナー定着ロールの汚れ状況を目視評価した。
○：トナー定着ロール汚れは全く起こさない。
△：トナー定着ロール汚れが若干発生するが、印刷・印字面には影響しない。
×：トナー定着ロール汚れが発生し、印刷・印字面にも影響する。
【００６２】
（６）インクジェット印字適性
インクジェットプリンター（ヒューレットパッカード社製、ＤｅｓｋＪｅｔ５６０Ｊ）、黒インク（サイテックス１０４０）を用いて、テスト文字パターンを印字し、文字の識別状況を目視評価した。
○：滲みが全く、印字状況は鮮明である。
△：滲みがわずかにあるが、文字は識別可能である。
×：滲みがあり、文字は識別不能である。
【００６３】
（７）総合評価
親展ハガキ用紙としての総合評価を行った。
○：親展ハガキ用紙として優れている。
△：親展ハガキ用紙として不具合を生じる可能性がある。
×：親展ハガキ用紙としては適当でない。
【００６４】
以上の評価結果を表２にまとめた。
【００６５】
【表２】
0004655970.tif 000003
【００６６】
表２より、ステアリン酸の粒子を含有する実施例では、親展ハガキ原紙製造工程時の金属ロール、印刷工程時のフォーム印刷機の圧胴、圧着工程時のドライシーラーの圧胴、に汚れ付着がなく優れたものであった。